(57)【要約】  歯表面を評価する際に使用するための艶ガイドが開示される。艶ガイドは、上面を有する基板と、基板の上面に構成された複数の光沢区分とを含み、複数の光沢区分はそれぞれ、光沢単位で測定される一意の反射率を有する。また、歯表面の艶を評価するための方法と、艶ガイドを組み込む歯磨剤用のパッケージングとが記載される。【選択図】図１
2010515015.tif 000002
【特許請求の範囲】
【請求項１】
上面を有する基板と、
前記基板の前記上面に配置された複数の光沢区分と
を備え、前記複数の光沢区分の各々が、光沢単位で測定される一意の反射率を有する
艶ガイド。
【請求項２】
前記基板が、紙を備える請求項１に記載の艶ガイド。
【請求項３】
前記基板が、厚紙を備える請求項１に記載の艶ガイド。
【請求項４】
前記基板が、ポリマーを備える請求項１に記載の艶ガイド。
【請求項５】
前記基板が、ポリアミド、ポリビニル、ポリオレフィン、またはそれらの組合せのホモポリマーまたはコポリマーを備える請求項４に記載の艶ガイド。
【請求項６】
前記基板の前記上面が、コーティングを備える請求項１に記載の艶ガイド。
【請求項７】
前記コーティングが、ポリマーまたはフィルムを備える請求項６に記載の艶ガイド。
【請求項８】
前記複数の光沢区分が、並列に配置される請求項１に記載の艶ガイド。
【請求項９】
前記複数の光沢区分が、扇形形態で配置される請求項１に記載の艶ガイド。
【請求項１０】
前記複数の光沢区分が、円形形態で配置される請求項１に記載の艶ガイド。
【請求項１１】
前記複数の光沢区分の各々の反射率が、個別に、約０光沢単位から約２６９光沢単位までである請求項１に記載の艶ガイド。
【請求項１２】
前記複数の光沢区分の各々が、２０光沢単位増分で連続的に増加する反射率を有する請求項１に記載の艶ガイド。
【請求項１３】
前記複数の光沢区分の各々が、３０光沢単位増分で連続的に増加する反射率を有する請求項１に記載の艶ガイド。
【請求項１４】
前記複数の光沢区分の各々が、５０光沢単位増分で連続的に増加する反射率を有する請求項１に記載の艶ガイド。
【請求項１５】
前記複数の光沢区分が、様々な反射率を有するフィルムを使用して形成される請求項１に記載の艶ガイド。
【請求項１６】
前記フィルムの各々が、反射率を有する上層と、前記上層の反射率に干渉しない前記上層を覆う透明保護層とを有する請求項１５に記載の艶ガイド。
【請求項１７】
艶ガイドを有する歯磨剤用のパッケージであって、前記艶ガイドが、
上面を有する基板と、
前記基板の前記上面に配置された複数の光沢区分と
を備え、前記複数の光沢区分の各々が、光沢単位で測定される一意の反射率を有する
パッケージ。
【請求項１８】
歯磨剤を有する容器を保持するための箱を備え、前記艶ガイドが、前記箱の外面に配置される請求項１７に記載のパッケージ。
【請求項１９】
パッケージングインサートを備え、前記艶ガイドが、前記インサートに配置される請求項１７に記載のパッケージ。
【請求項２０】
前記パッケージングインサートが、さらに、前記艶ガイドに加えて、前記歯磨剤に関する情報を備える請求項１９に記載のパッケージ。
【請求項２１】
歯表面の艶を評価するための方法であって、歯表面を歯艶ガイドと比較する工程を含む方法。
【請求項２２】
さらに、前記歯表面を前記歯艶ガイドと比較する工程の前に、前記歯表面に歯磨剤を塗布する工程を含む請求項２１に記載の方法。
【請求項２３】
さらに、前記歯磨剤を前記歯表面に塗布する工程の後、前記歯表面を前記艶ガイドと比較する工程の前に、前記歯磨剤によって前記歯表面を磨く工程を含む請求項２２に記載の方法。
【発明の詳細な説明】
【技術分野】
【０００１】
関連出願の相互参照
本出願は、２００６年１２月２２日出願の米国特許出願第１１／６１５１３２号の優先権を主張するものであり、その特許出願の内容を参照として本明細書に包含する。
【背景技術】
【０００２】
当技術分野で、歯表面のシェードを評価することが知られている。これは、通常、インプラントまたは他の修復歯片を作成するために、修復歯科の分野で行われる。そのようなシェードガイドは、患者の口内の歯の色および不透明度に最も近い追加の修復片を準備することを試みるために、ヒトエナメル質の色、場合によっては不透明度、に対応する様々なシェードの比較片を含む。従来のシェードガイドは、扇形のプレート、単独および／または着脱可能プレート、および歯の形状に形作られた他のインサート片の形態で知られている。他のものは、使用し後に硬化することができる歯科用複合材料を充填されたプラスチックの形態でのシェードガイドから準備される。
【０００３】
また、ホワイトニング練歯磨剤および他の歯磨剤調合物を含むブリーチングおよび他のホワイトニング技法によって歯に色付けを行う場合に、特定のホワイトニング治療を決定する目的で歯磨剤のホワイトニング効果を示すため、および／または歯磨剤が歯表面を徐々にホワイトニングするときに歯表面の黄色味を減少させるのに治療が正常であったか判断するために、比較用に色ガイドが使用されることが知られている。
【発明の概要】
【発明が解決しようとする課題】
【０００４】
歯の表面での光沢および艶の度合いは、一般には評価されない。艶または光沢は、表面反射率の程度であり、光沢計を使用して分析的に測定することができる。しかし、そのような光沢計は、光沢向上治療の性能を評価するために日常的な歯科または家庭用途で使用するには容易に利用可能ではない。したがって、光沢向上歯磨剤または他の歯科治療の性能を評価するための方法が当技術分野で必要である。
【課題を解決するための手段】
【０００５】
本発明は、上面を有する基板と、基板の上面に構成された複数の光沢区分とを備える艶ガイドであって、複数の光沢区分がそれぞれ、光沢単位で測定される一意の反射率を有する艶ガイドを含む。
【０００６】
また、艶ガイドを有する歯磨剤用のパッケージングであって、艶ガイドが、上面を有する基板と、基板の上面に構成された複数の光沢区分とを有し、複数の光沢区分がそれぞれ、光沢単位で測定される一意の反射率を有するパッケージングも、本発明に含まれる。
【０００７】
また、歯表面の艶を評価するための方法も本明細書で説明される。この方法は、歯表面を歯艶ガイドと比較する工程を含む。
【図面の簡単な説明】
【０００８】
【図１】一実施形態による艶チャートの斜視図である。
【図２】図１の線Ａ−Ａに沿って見た艶チャートの拡大部分断面図である。
【図３】艶チャートのさらなる実施形態の上面図である。
【図４】歯磨剤のパッケージング用の箱の外面に構成された艶チャートのさらに別の実施形態の斜視図である。
【図５】歯磨剤のパッケージング用の箱のためのインサートに構成された艶チャートのさらに別の実施形態の斜視図である。
【発明を実施するための形態】
【０００９】
本発明は、艶ガイド、艶ガイドを有する歯磨剤用のパッケージング、および歯表面の艶または光沢を評価するための方法に関する。「歯磨剤」は、本明細書で使用されるとき、典型的には妥当に短い時間にわたって口内に留まる有用な形での任意のオーラルケア組成物を意味し、これが歯の表面に密着し、歯の表面に組成物が塗布される。そのような材料は、様々な種類の練歯磨剤、歯磨粉、ゲル歯磨剤、マウスウォッシュ、マウスリンス、および塗布調合物を含み、しかしそれらに限定されない。
【００１０】
艶ガイドは、好ましくは、取扱いおよび歯表面との比較に耐えるのに十分な構造一体性を好ましくは有する基板を含む。図１に示されるように本明細書では全体を参照番号１０として表される艶ガイドは、上面１４と、複数の光沢区分１６とを有する基板１２を有する。各光沢区分は、基板１２の上面１４に配置される。基板は、任意の材料から形成されてよい。好ましくは、基板は可撓性がある。適切な基板材料は、木材複合材料、箔、フィルム、紙、厚紙、またはポリマー材料、織物、およびプラスチックを含む。基板は、単層にされても、積層物、複合材料、プレスボードなどの合成材料であってもよい。例えば、適切なポリマーは、ポリアミド、ポリオレフィン、ポリビニル、ポリウレタン、シリコーンなど、消費者使用および取扱いに適した標準的な熱可塑性材料の様々なホモポリマーおよびコポリマーを含むことがある。また、所望により、基板を補強するために金属箔、ワックスコーティング、または基板への他の裏当てを提供すること、および様々な可撓性特性を提供することも可能である。
【００１１】
基板は、単層材料であっても多層材料であってもよい。図１に示される基板１２の上面１４には、複数の光沢区分１６が配置されており、各光沢区分１６は、光沢単位で測定される一意の反射率を有する。複数の光沢区分は、多層基板を有する一体ユニットとして形成されることがあり、この場合、上層の１つが光沢区分を組み込む。別法として、基板は、基板の上面にコーティングを含むことがあり、コーティング上に配置された光沢区分を有する。
【００１２】
そのようなコーティングまたは上層は、上に配置された光沢区分を有するポリマーコーティングであっても、光沢区分を組み込む装飾フィルムであってもよい。基板１２に塗布されることがある装飾フィルム全体の一部として光沢区分を薄い基板上に組み込むことができ、あるいは装飾フィルム（ポリマーベースフィルム、例えばマイラー（Ｍｙｌａｒ）（登録商標）またはテドラー（Ｔｅｄｌａｒ）（登録商標）など）の底層として基板１２を使用することもできるので、装飾フィルムが好ましい。また、装飾フィルム形態では、光沢区分の上に透明保護上面を配置することも可能である。
【００１３】
光沢区分は、好ましくは、顔料、染料、または他の着色剤を含む様々な樹脂調合物から形成され、これらは、様々な樹脂および／または反射材料の組込みによって提供される様々な度合いの光沢で、基本的な白色の色合いをシミュレートする。別法として、光沢区分は、金属、厚紙、紙、織物（織布または不織布）、木材、複合材料、革、繊維ガラス、ガラス、粘土、または石など任意の剛性または可撓性材料であってよい。
【００１４】
光沢区分は、任意のサイズであってよいが、歯、歯科インプラント、または義歯の外面など歯表面との比較に有用なサイズであることが好ましい。したがって、光沢区分は、歯のサイズに近く、（光沢区分の横方向および長手方向で測定された）高さおよび幅が約０．５〜約２．５ｃｍの範囲であることが好ましい。しかし、（例えば、インストアプロモーション用の大きなシェードガイドを形成するために）かなり大きい光沢区分を有すること、または（例えば、トラベルサイズのシェードガイドを形成するために）かなり小さい光沢区分を有することが望ましいこともある。
【００１５】
光沢区分は、使用を容易にするために様々な形態で配置することができるが、好ましくは、光沢レベルが最低の光沢から最高の光沢まで増加するような何らかの様式で配置される。例えば、光沢区分は、図１に示されるように基板に沿って直線状に横並び構成で、または扇形半円形または円形形態で配置することができる。円形形態での実施形態の艶チャート１１０が、図３に例示される。
【００１６】
他の構成としては、正方形、卵形、楕円形、四辺形、波形、または任意の他の望ましい形態を挙げることができる。
【００１７】
複数の光沢区分それぞれの反射率は、低い光沢値から高い光沢値までの範囲にわたるべきである。最低値は、完全に艶のない無反射の値である０光沢単位であってよく、または、ほとんどの歯表面は、最も艶がないときに約３０光沢単位であるので、最低値は、３０光沢単位であってもよい。そのような歯表面用の光沢計器を使用して測定可能な最高値は、約２６９光沢単位である。しかし、微細ダイヤモンド研磨（約０．０５ミクロン）を使用して磨かれる非常に高い光沢の歯表面は、２３０光沢単位に近い。したがって、最高値は、約２３０から約２６９または２７０光沢単位またはそれ以上までの範囲であってよい。
【００１８】
各光沢区分は、好ましくは、等しい増分で光沢単位が増加するが、漸次増加するスケールも可能である。等しい増分が使用される場合、光沢単位が、例えば２０単位、３０単位、５０単位ごとに増加することが好ましい。最も好ましくは、光沢区分は、０光沢単位で始まり、３０光沢単位の増分で、約２７０光沢単位（または、光沢区分を作成するための調合物によっては２６９光沢単位）まで増加する。
【００１９】
そのような艶ガイドは、未治療の歯表面、または艶向上歯磨剤で治療された歯表面の光沢または艶効果を評価するために使用することができる。また、艶ガイドは、患者の歯の光沢または艶、および提案される人工歯片の光沢または艶を評価するために、インプラント、歯冠、インプラントなど人工歯片を形成する際に使用されるように構成することもできる。そのような艶ガイドは、当技術分野で既に知られている多様な色ガイドおよびチャートのために使用されるものと同様に構成することができ、かつそれらに関連付けて使用することができる。
【００２０】
また、歯磨剤用のパッケージングへの、本明細書で説明される歯艶ガイドの組込みも、本明細書で説明される実施形態の範囲内にある。そのようなパッケージングは、歯磨剤の容器として使用される図４に示されるような箱、および／または図５に示されるようなパッケージング用インサートを含むことができる。艶ガイド１０は、箱２０の外面１８の１つに形成することができ、かつ／または、より好ましくはパッケージングインサート２２上に含めることができる。インサートは、艶ガイド１０だけを含むことができ、または図示されるように歯磨剤および艶ガイドに関する情報の組合せであってもよい。
【００２１】
また、歯表面を評価するための方法も本明細書に含まれる。この方法は、艶ガイドを歯表面と比較する工程を含み、この歯表面は、天然のヒトまたは動物の歯、あるいは本明細書で上述したような他の人工歯片であってよい。比較後、使用者は、歯表面の艶または光沢の現在の程度を決定することができる。そのような比較は、未治療の歯表面、または治療された歯表面に対して行うことができる。歯表面は、治療される場合、本明細書で上述したような任意の適切な歯磨剤、好ましくはコルゲート・ルミナス（Ｃｏｌｇａｔｅ  Ｌｕｍｉｎｏｕｓ）（商標）などの商品など、歯表面の艶または光沢を向上させるために使用される成分を組み込む練歯磨剤または歯磨粉を使用することによって治療することができる。したがって、歯表面は、治療前に、かつ／またはそのような歯磨剤を用いた治療後に、艶ガイドを用いて評価することができる。評価は、光沢または艶の経時変化を求めるために定期的に行うことができる。
【実施例１】
【００２２】
表面の光沢単位値および様々な歯磨剤の効果を求めるためのプロトコル
試料が、ウシエナメル質（ｎ＝８／グループ）から、０．６３５ｃｍ（０．２５インチ）のブロックに切断されて研磨された。次いで、試験用の一律の基準レベルを提供するために、試料が、２分間にわたって１％ＨＣｌ溶液を使用してエッチングされた。試験前に、（２６９光沢単位に設定された高い光沢規格を有する）トリコール（Ｔｒｉｃｏｒ）８０６Ｈ光沢計を使用して、エナメル質表面で鏡面反射測定値が取られた。
【００２３】
１５０ｇブラッシング力を印加するように設定されたＶ−８クロスブラッシング機が、１３６００ストロークのブラッシング方法で使用された。４つの処理セルが評価された。第１のセルは、リン酸塩緩衝対照であった（試料Ａ）。次の３つのセル（Ｂ）〜（Ｄ）は、３つの市販されている歯磨剤、すなわち（試料Ｂ）リン酸水素カルシウムから構成されたアンチキャビティ調合物、（試料Ｃ）シリカから構成されたアンチキャビティ調合物、および（試料Ｄ）コルゲート・ルミナス（Ｃｏｌｇａｔｅ  Ｌｕｍｉｎｏｕｓ）（商標）高洗浄シリカを含んでいた。試料は、歯磨剤とリン酸緩衝溶液（ＰＢＳ）とが１：１．６の比での、歯磨剤とＰＢＳとのスラリ中で使用された。
【００２４】
処理後の試料について、鏡面反射が評価された。光沢改善値は、８組のウシエナメル質種の平均を取られた。光沢単位での各処理ごとの平均光沢改善値は、
試料Ａ  １１２±１９
試料Ｂ  １０２±２０
試料Ｃ  １２０±３０
試料Ｄ  １７２±１６
であった。
【００２５】
試料Ｄが、他の試料および対照に比べて、エナメル質の鏡面反射を大幅に統計的に改善したことを、一方向ＡＮＯＶＡが示した（ｐ＜０．５）。試料Ａ〜Ｃは、統計的に同等であると判断された。試料Ｄの艶出し能力は、高洗浄シリカの艶出し特性によって向上されたと考えられた。
【実施例２】
【００２６】
エナメル質艶ガイドが、コーティングされた紙インサートを使用して準備され、コーティングが、０光沢単位から最大２６０光沢単位（最大設定値）まで並べられた２０光沢単位の増分での光沢単位範囲を示す。艶ガイドは、様々な磨き方法で実施例１での試料Ｄの歯磨剤を使用して磨かれた対照試料エナメル質表面と、ダイヤモンド縣濁液によって磨かれた試料とを評価するために使用される。
【００２７】
いくつかのウシエナメル質表面試料（試料Ｅ〜Ｈ）が、実施例１と同様に準備され、試料Ｅは、実施例１での試料Ａと同様に準備される。試料Ｅは磨かれない。試料Ｆ〜Ｈは、同じブラッシング機械を使用して磨かれる。試料Ｆ〜Ｈは、１５０ｇブラッシング力で、それぞれ、わずか１０００ストローク、５０００ストローク、および１００００ストロークの方法でブラッシングされた。さらなる試料Ｉが、試料Ｅ〜Ｈと同様に準備され、しかし小さな（０．０５ミクロン）粒子のダイヤモンドの縣濁液で磨かれる。次いで、試料Ｅ〜Ｉが艶ガイドと比較され、それにより、試料Ｅは、３０光沢単位に相当し、試料Ｆ〜Ｈは、艶ガイドに対して、３０光沢単位よりも大きく２３０光沢単位よりも小さい、漸次増加していく光沢単位測定値に相当し、試料Ｉは、２３０光沢単位に相当する。
【実施例３】
【００２８】
エナメル質艶ガイドが、実施例２と同様に準備されるが、それぞれ３０光沢単位、４０光沢単位、および５０光沢単位の増分で光沢単位範囲を有し、それぞれ、０光沢単位の最小値から、それぞれ２７０光沢単位、２６０光沢単位、および２５０光沢単位の最大値（最大設定値）まで並べられる。艶ガイドは、実施例１での試料Ｄの歯磨剤を使用して磨かれた歯を評価するために使用される。
【００２９】
以上のようにして、艶ガイドは、ベースラインまたは対照試料、ならびに歯磨剤での治療後の歯表面を評価するために使用される。
【図１】
2010515015.tif 000003
【図２】
2010515015.tif 000004
【図３】
2010515015.tif 000005
【図４】
2010515015.tif 000006
【図５】
2010515015.tif 000007
【国際調査報告】
2010515015.tif 000008
2010515015.tif 000009
2010515015.tif 000010
2010515015.tif 000011